(57)【要約】【課題】アミン錯体分解法を改善して、反応中のガスの発生速度を制御することによって、安全性を高めた銀ナノ粒子の製造方法を提供する。【解決手段】加熱により分解して金属銀を生成しうる銀化合物と、アルキルアミンと、分子内に炭素原子とヘテロ原子との多重結合またはヘテロ原子同士の多重結合の少なくとも一方を含む化合物と、に由来する錯化合物を生成させる第１工程と、沸点が摂氏１００度以上であって錯化合物の一部を溶解可能で溶媒を加えることで粘度が低下な溶媒を添加する第２工程と、反応系を加熱して錯化合物を加熱分解して、アルキルアミンを含む保護膜で被覆された銀ナノ粒子を生成する第３工程と、を含むことを特徴とする銀ナノ粒子の製造方法。ガスの発生源である錯化合物の一部または全部が溶媒に溶解して、反応系が均一に近づくので、第３工程で気体の発生するペースが制御されて、大量製造時の工程の安全性が向上する。【選択図】図１
2016132825.tif 000002
【特許請求の範囲】
【請求項１】
加熱により分解して金属銀を生成しうる銀化合物と、アルキルアミンと、分子内に炭素原子とヘテロ原子との多重結合またはヘテロ原子同士の多重結合の少なくとも一方を含む化合物と、に由来する錯化合物を生成させる第１工程と、沸点が摂氏１００度以上であって前記錯化合物の一部を溶解可能な溶媒を加えることで前記錯化合物を含む反応系の粘度を低下させる第２工程と、前記反応系を加熱して前記錯化合物を加熱分解し、前記アルキルアミンを含む保護膜で被覆された銀ナノ粒子を生成する第３工程と、を含むことを特徴とする銀ナノ粒子の製造方法。
【請求項２】
前記溶媒がアルコールであることを特徴とする請求項１に記載の銀ナノ粒子の製造方法。
【請求項３】
前記溶媒が１−ヘキサノールであることを特徴とする請求項２に記載の銀ナノ粒子の製造方法。
【請求項４】
前記銀化合物がシュウ酸銀であることを特徴とする請求項１〜３に記載の銀ナノ粒子の製造方法。
【請求項５】
前記アルキルアミンと、前記溶媒と、の体積比が４：１．５〜１：１であることを特徴とする請求項３に記載の銀ナノ粒子の製造方法。
【発明の詳細な説明】
【技術分野】
【０００１】
本発明は、銀ナノ粒子の製造方法に関し、特に、大量合成する際に問題となる危険要素を排した銀ナノ粒子の製造方法に関する。
【背景技術】
【０００２】
近年、市場の傾向として、電子機器を小型化させることが求められている。また、プリンテッドエレクトロニクスの手法を用いて、製造コストを安価に保ったまま、電子機器を小型化させるためには、電子機器の配線の材料となる導電性の微粒子を微小化する技術の開発が必要不可欠であると考えられている。そのため、導電性のナノ粒子の生産技術の開発は注目されている。特に、銀ナノ粒子は、微細配線の材料として適しているため、注目されている。
【０００３】
従来の生産技術としては、特許文献１に記載の銀ナノ粒子の製造方法と、特許文献２に記載の２重結合を有するヘテロ原子を含む化合物を添加することによってアミン錯体分解法を改良してアミン錯体の生成速度を速めた被覆銀微粒子の製造方法と、が知られている。
【０００４】
尚、ヘテロ原子とは、炭素、水素以外の原子のうち、遷移元素を除いた原子を指す。
【０００５】
特許文献１に記載の銀ナノ粒子の製造方法は、アミン錯体分解法と呼ばれている。アミン錯体分解法は、炭素総数６以上の脂肪族炭化水素モノアミン（Ｐ）５モル％〜２０モル％と、及び炭素総数５以下の脂肪族炭化水素モノアミン（Ｑ）８０モル％〜９５モル％と、を混合してアミン混合液（Ｒ）を調製する。また、アミン混合液（Ｒ）と、銀化合物（Ｓ）と、を混合して、銀化合物及びアミンを含む錯化合物（Ｔ）を生成させ、錯化合物（Ｔ）を加熱して熱分解させて、アミン分子に表面を被覆された銀ナノ粒子を形成する。このように、アミン錯体分解法は、一成分である錯化合物（Ｔ）が複数成分に熱分解する反応を利用するので、均一な特性の銀ナノ粒子が得られやすい。また、アミン錯体分解法は、無溶媒、且つ、還元剤を用いないので還元剤に由来する副生成物を発生させることなく、高濃度の銀ナノ粒子を製造可能である。
【０００６】
尚、特許文献１に記載されているとおり、例えば、銀化合物（Ｓ）にシュウ酸銀をも用いるとき、シュウ酸銀は、単体では、通常２００℃程度で熱分解して二酸化炭素と金属銀とを生成する。しかし、シュウ酸銀と、アルキルアミンと、を組み合わせて構成される錯化合物（Ｔ）は、１００℃程度でシュウ酸イオンが熱分解して、金属銀を生成するので、アミン錯体分解法の熱分解温度は、比較的低い。
【０００７】
特許文献２に記載の被覆銀微粒子の製造方法は、アルキルアミン（Ｖ）と、分子内に炭素原子とヘテロ原子との多重結合又はヘテロ原子同士の多重結合の少なくとも一方を含む化合物（Ｗ）と、を含む混合液（Ｘ）を調製する。また、混合液（Ｘ）と、加熱により分解して金属銀を生成しうる銀化合物（Ｕ）と、を混ぜて錯化合物（Ｙ）を生成してから、錯化合物（Ｙ）を加熱分解させてアルキルアミン（Ｖ）を含む保護膜で被覆された銀微粒子を生成する。このとき、銀化合物（Ｕ）と、アルキルアミン（Ｖ）と、が配位結合して錯化合物（Ｙ）を生成する反応速度は、特許文献２に記載されているように、小さい自由エネルギー変化を駆動力としているため遅いが、化合物（Ｗ）を添加する場合、その反応速度は早まる。
【先行技術文献】
【特許文献】
【０００８】
【特許文献１】特開２０１３−１４２１７３号公報
【特許文献２】特願２０１２−１８２７６５号公報
【発明の概要】
【発明が解決しようとする課題】
【０００９】
しかしながら、特許文献１または特許文献２に記載の銀ナノ粒子の製造方法は、大量にガスの発生する工程において、反応速度の制御は困難なので、しばしば突発的に大量のガスが発生して、反応中の系の体積が不安定に変化する。そのため、大量合成をする場合、反応容器の内圧が不安定に変化することによって、製造方法の安全性が損なわれてしまうという問題があった。
【００１０】
特許文献２に記載の被覆銀微粒子の製造方法のガスの直接的な発生源は、例えば、銀化合物（Ｕ）にシュウ酸銀を用いるとき、錯化合物（Ｙ）に含まれるシュウ酸イオンである。その場合、錯化合物（Ｙ）は固体の性状を有するので、錯化合物（Ｙ）に含まれるシュウ酸イオンが二酸化炭素ガスに変化するプロセスは、固体−気体プロセスである。また、物質が固体から気体に相転移するとき、通常、その物質の体積は、数百倍〜千数百倍に変化するので、分子構造の一部が固体から気体にかわる反応において、系の体積は大きく変化する。また、固体として存在する錯化合物（Ｙ）の表面積は制御されていない。以上の影響を受けて、従来の被覆銀微粒子の製造方法の系の体積は不安定に変化するので、反応容器の内圧は不安定に変化して、大量生産するときの安全性は損なわれていた。
【００１１】
本発明は、上述した課題を解決して、いわゆるアミン錯体分解法により銀ナノ粒子を製造する方法において、所定の溶媒を加えることで反応系の粘度を低下させることにより、ガスの発生する速度を制御して、安全性を高めた銀ナノ粒子の製造方法を提供するものである。
【課題を解決するための手段】
【００１２】
この課題を解決するために、請求項１に記載の銀ナノ粒子の製造方法は、加熱により分解して金属銀を生成しうる銀化合物と、アルキルアミンと、分子内に炭素原子とヘテロ原子との多重結合またはヘテロ原子同士の多重結合の少なくとも一方を含む化合物と、に由来する錯化合物を生成させる第１工程と、沸点が摂氏１００度以上であって前記錯化合物の一部を溶解可能な溶媒を加えることで前記錯化合物を含む反応系の粘度を低下させる第２工程と、前記反応系を加熱して前記錯化合物を加熱分解し、前記アルキルアミンを含む保護膜で被覆された銀ナノ粒子を生成する第３工程と、を含むことに特徴を有する。
【００１３】
また、請求項２記載の銀ナノ粒子の製造方法は、前記溶媒がアルコールであることに特徴を有する。
【００１４】
また、請求項３記載の銀ナノ粒子の製造方法は、前記溶媒が１−ヘキサノールであることに特徴を有する。
【００１５】
また、請求項４記載の銀ナノ粒子の製造方法は、前記銀化合物がシュウ酸銀であることに特徴を有する。
【００１６】
また、請求項５記載の銀ナノ粒子の製造方法は、前記アルキルアミンと、前記溶媒と、の体積比が４：１．５〜１：１であることに特徴を有する。
【発明の効果】
【００１７】
請求項１の発明によれば、反応系の粘度が低下することにより加熱時に気体の発生するペースが制御されて、大量製造するときの安全性が向上する。
【００１８】
請求項２の発明によれば、メタノール等の一般有機溶媒を使用した精製プロセスによって、生成物から除去できるため、溶媒が生成物に残留しない。
【００１９】
請求項３の発明によれば、添加する溶媒が１−ヘキサノールであることにより、粘度が小さくかつ生成物からの除去が容易になる。
【００２０】
請求項４の発明によれば、均一な特性の銀ナノ粒子を安定的に得ることができる。（従来例の効果と同じでよいと思います）
【００２１】
請求項５の発明によれば、反応系の中に固体として存在する錯化合物の量は適切に制御されて、ガスの発生するペースは適切に制御されると共に、反応系の反応速度が遅くなる虞は小さくなる。
【００２２】
以上より、本発明によれば、溶媒を加えて反応系の粘度を低下させることによって、ガスの発生するペースを制御し、銀ナノ粒子の製造方法の安全性を向上させることができる。
【図面の簡単な説明】
【００２３】
【図１】第１実施形態で得られた銀焼成膜（焼成条件：１００℃、６０分間）の表面の走査型電子顕微鏡（ＳＥＭ）写真である。
【発明を実施するための形態】
【００２４】
［第１実施形態］
以下、本発明の銀ナノ粒子の製造方法を図１を参照して説明する。図１は、第１実施形態で得られた銀焼成膜（焼成条件：１００℃、６０分間）の表面の走査型電子顕微鏡（ＳＥＭ）写真である。
【００２５】
第１実施形態の銀ナノ粒子の製造方法１は、特許文献１または特許文献２に記載された製造方法と同様に、いわゆるアミン錯体分解法によって、銀ナノ粒子を生成させる製造方法である。
【００２６】
銀ナノ粒子の製造方法１は、銀化合物（Ａ）と、アルキルアミン（Ｂ）と、分子内に炭素原子とヘテロ原子との多重結合を含む化合物（Ｃ）と、脂肪族カルボン酸（Ｄ）と、添加溶媒（Ｅ）と、を材料として銀ナノ粒子を合成する。
【００２７】
（第１実施形態の構成：工程）
銀ナノ粒子の製造方法１は、第１工程と、第２工程と、第３工程と、を経て銀ナノ粒子を製造する。
【００２８】
銀ナノ粒子の製造方法１は、第１工程において、アルキルアミン（Ｂ）と、分子内に炭素原子とヘテロ原子との多重結合を含む化合物（Ｃ）と、脂肪族カルボン酸（Ｄ）と、を混合した混合液が調製される。また、その混合液と、銀化合物（Ａ）と、が混合されるとき、固体成分の錯化合物（Ｆ）が生成されて、錯化合物（Ｆ）と余剰の混合液とによってスラリーが形成される。
【００２９】
銀ナノ粒子の製造方法１は、第２工程において、錯化合物（Ｆ）と、余剰の混合液と、によって形成されるスラリーに、添加溶媒（Ｅ）が添加される。このとき、固体として存在していた錯化合物（Ｆ）の一部、または全部は溶解するので、スラリー粘度が低下する。
【００３０】
銀ナノ粒子の製造方法１は、第３工程において、系全体が１１０℃程度に加熱される。また、加熱によって系の温度が上昇すると、錯化合物（Ｆ）に含まれる銀化合物（Ａ）は分解して、アルキルアミン（Ｂ）の存在下で、原子状の銀が生成される。また、アルキルアミン（Ｂ）の存在下で、分散状態を制御された状態で生成された銀原子同士は、凝集しようとする力を抑制された状態のまま凝集して、アルキルアミン（Ｂ）の保護膜に保護された銀ナノ粒子が形成される。
【００３１】
銀ナノ粒子の製造方法１の生成物は、少量のメタノールを加えてから遠心分離する操作を数回繰り返されることによって、洗浄される。
【００３２】
（第１実施形態の構成：銀化合物（Ａ））
銀化合物（Ａ）は、銀を含む化合物の中で、加熱によって容易に分解して原子状の銀を生成する銀化合物（Ａ）が好適に用いられ、シュウ酸銀がより好適に用いられる。また、シュウ酸銀以外の銀化合物（Ａ）としては、例えば、蟻酸、酢酸、マロン酸、安息香酸、フタル酸、等に代表されるカルボン酸と銀原子とからなるカルボン酸銀、または、塩化銀、硝酸銀、炭酸銀、等を用いることができる。銀化合物（Ａ）にシュウ酸銀を用いる場合、副生成物は二酸化炭素であると共に二酸化炭素は不燃性なので、第３工程の危険性は小さくなる。また、二酸化炭素は、反応の系に対して不活性なので、二酸化炭素が反応の系に与える化学的な影響は小さい。また、二酸化炭素はガスなので容易に系から分離可能であると共に、二酸化炭素を安価に回収する手段は種々存在するので、二酸化炭素を除去しさえすれば、銀ナノ粒子の製造方法１が環境に付加を与える虞は小さくなる。
【００３３】
（第１実施形態の構成：アルキルアミン（Ｂ））
アルキルアミン（Ｂ）は、銀ナノ粒子の表面に対して、孤立電子対を有するアミノ基を介した配意結合を形成可能とするために、１級アミン、または、２級アミンであることが好ましい。また、特許文献１に記載されているように、アルキルアミン（Ｂ）の炭化水素基は、ヘテロ原子を含む置換基を有していてもよい。
【００３４】
また、アルキルアミン（Ｂ）は、特許文献１に記載されているのと同様に、アルキル基の一部に１つのアミノ基が結合したアルキルモノアミン、または、アルキル基の一部に２つのアミノ基が結合したアルキルジアミン、等が好適に用いられる。また、１−アミノヘキサンがより好適に用いられる。アルキルアミン（Ｂ）に、１−アミノヘキサンが用いられる場合、１−アミノヘキサンは比較的安価であるため、銀ナノ粒子の製造方法１の製造コストは小さくなる。また、１−アミノヘキサンの炭化水素基は、印刷に用いる汎用溶媒と親和性が高いので、１−アミノヘキサンを分散剤とした銀ナノ粒子は、既存の印刷材料の技術を応用して、インク化することが容易となる。また、１−アミノヘキサンの沸点は、１３１℃前後なので、１−アミノヘキサンを分散剤とした銀ナノ粒子は、エンジニアリングプラスチックのガラス転移温度よりも低い温度で焼結させることが可能となる。
【００３５】
（第１実施形態の構成：化合物（Ｃ））
化合物（Ｃ）は、特許文献２に記載されているのと同様の銀化合物（Ａ）と、アルキルアミン（Ｂ）と、によって形成される錯化合物（Ｆ）の生成する速度を速める化合物が用いられる。また、化合物（Ｃ）には、銀化合物（Ａ）の結晶等を効率的に解砕し、アルキルアミン（Ｂ）の分子が銀化合物（Ａ）の分子に接触する機会を高める性質を備えた化合物が好適に用いられる。また、化合物（Ｃ）には、アルキルアミン（Ｂ）との相溶性に優れた化合物が好適に用いられる。また、尿素は、以上の条件を満たすので、化合物（Ｃ）に好適に用いられる。化合物（Ｃ）に尿素を用いる場合、尿素は、極性が高いので、メタノール等の銀ナノ粒子を精製する際に用いられる一般有機溶媒に溶解させて、容易に除去可能である。また、尿素は安価なので、銀ナノ粒子の製造方法１の製造コストは小さくなる。
【００３６】
（第１実施形態の構成：脂肪族カルボン酸（Ｄ））
脂肪族カルボン酸（Ｄ）は、特許文献１に記載されているように、銀ナノ粒子の分散液への分散性をさらに向上させるために、安定剤として用いられる。また、脂肪族カルボン酸（Ｄ）には、飽和または不飽和の脂肪族カルボン酸が用いられ、オレイン酸がより好適に用いられる。オレイン酸以外の脂肪族カルボン酸（Ｄ）としては、例えば、ブタン酸、ペンタン酸、ヘキサン酸、ヘプタン酸、オクタン酸、ノナン酸、デカン酸、等の炭素数４以上の飽和脂肪族モノカルボン酸が好適に用いられる。また、例えば、エライジン酸、リノール酸、パルミトレイン酸、等の炭素数８以上の不飽和脂肪族モノカルボン酸が好適に用いられる。脂肪族カルボン酸（Ｄ）としてオレイン酸が用いられるとき、オレイン酸は比較的安価なので、銀ナノ粒子の製造方法１の製造コストは小さくなる。
【００３７】
（第１実施形態の構成：添加溶媒（Ｅ））
添加溶媒（Ｅ）は、系の中に固体として存在する錯化合物（Ｆ）の一部を溶かして、錯化合物（Ｆ）の固体表面の量を減らす溶媒が好適に用いられる。また、錯化合物（Ｆ）を効率的に解砕して、錯化合物（Ｆ）の粒子の表面積のばらつきを揃えて、錯化合物（Ｆ）の粒子の表面積を均一化させる溶媒が好適に用いられ、１−ヘキサノールがより好適に用いられる。ただし、添加溶媒（Ｅ）は、アルキルアミン（Ｂ）との相溶性が高く、且つ、沸点が銀化合物（Ａ）の分解する温度より高く、且つ、メタノール等の銀ナノ粒子を精製する洗浄剤との相溶性が高い溶媒であればよく、１−ヘキサノールに限定されるものではない。添加溶媒（Ｅ）に、１−ヘキサノールが用いられる場合、１−ヘキサノールはアルコール類の中では比較的安価なので、銀ナノ粒子の製造方法１の製造コストは小さくなる。また、ヘキサノールの粘度は比較的に小さい（５．２ｃＰ／２０℃）ので、１−ヘキサノールの添加によって反応系の流動性が阻害されることはなく、機械攪拌によって系を均一な状態に保つことはより容易になる。また、１−ヘキサノールの沸点は１５８℃なので、例えば、銀ナノ粒子を精製する過程で十分に１−ヘキサノールが除去されなかったとしても、１７０℃程度の温度で蒸発する。そのため、１−ヘキサノールは、例えば、エンジニアリングプラスチック等の材料からなる基材に対して使用するインクに添加するとき、インクを乾燥させる工程に与える影響は小さい。
【００３８】
また、添加溶媒（Ｅ）には、１−ヘキサノール以外に、１−ブタノール、１−ペンタノール、２−ペンタノール、３−ペンタノール、２−メチル−１−ブタノール、３−メチル−１−ブタノール、２−メチル−１−ペンタノールを用いることができる。また、４−メチル−２−ペンタノール、２−エチル−１−ブタノール、１−ヘプタノール、２−ヘプタノール、３−ヘプタノール、１−オクタノール、２−オクタノール、２−エチル−１−ヘキサノール、１−ノナノール、１−デカノールを用いることができる。また、１−ウンデカノール、１−ドデカノールを用いることができる。
【００３９】
（第１実施形態の構成：各成分の量比）
また、銀ナノ粒子の製造方法１の成分は、シュウ酸銀：尿素：１−アミノヘキサン：オレイン酸＝１：２：４：０．０５のモル量比で合成される。
【００４０】
また、銀ナノ粒子の製造方法１の１−ヘキサノールは、１−アミノヘキサンに対して、１−アミノヘキサン：１−ヘキサノール＝２：１の重量比で添加される。
ただし、１−ヘキサノールの添加量は、第１工程で生成される錯化合物（Ｆ）を溶解させるのに十分な量が添加されるのであればよく、１−アミノヘキサンに対して、１−アミノヘキサン：１−ヘキサノール＝２：１の重量比で添加されなくともよい。１−アミノヘキサンと、１−ヘキサノールと、を２：１の重量比にする場合、１−ヘキサノールは、系の中に固体として存在する錯化合物（Ｆ）の殆どを室温で溶かすので、系はほぼ均一になる。そのため、系の中に固体表面は無くなって、系は均一になるので、第３工程のガスの発生速度は均一になる。また、１−アミノヘキサンと、１−ヘキサノールと、を２：１の重量比にする場合、系の濃度が１−ヘキサノールの添加によって希釈される割合は最小となる。そのため、１−ヘキサノールの添加によって、アミン錯体分解法の反応が阻害される虞は小さくなる。
【００４１】
（第１実施形態の構成：銀焼成膜の形成）
銀ナノ粒子の製造方法１によれば、アルキルアミン（Ｂ）によって表面が被覆された銀ナノ粒子が、余剰のアルキルアミン（Ｂ）と、脂肪族カルボン酸（Ｄ）と、の混合液中に均一に分散した分散液が得られる。
【００４２】
分散液を基板上に塗布し、その後、焼成する。
【００４３】
塗布は、キャスト法、スピンコート法、インクジェット印刷、スクリーン印刷、ディスペンサ印刷、凸版印刷（フレキソ印刷）、昇華型印刷、オフセット印刷、凹版印刷（グラビア印刷）、コンタクト印刷、マイクロコンタクト印刷などの公知の方法により行うことができる。微細パターンを形成可能な印刷技術を用いると、微細パターン化された分散液の薄膜が得られ、焼成により、パターン化された銀焼成膜が得られる。
【００４４】
焼成は、２００℃以下、例えば室温（２５℃）以上１５０℃以下、好ましくは室温（２５℃）以上１２０℃以下の温度で行われる。しかしながら、短い時間での焼成によって、銀の焼結を完了させるためには、６０℃以上２００℃以下、例えば８０℃以上１５０℃以下、より好ましくは９０℃以上１２０℃以下の温度で行なわれる。焼成時間は、銀インクの塗布量、焼成温度などを考慮して、適宜定めるとよく、例えば数時間以内、好ましくは１時間以内とするとよい。
【００４５】
銀ナノ粒子を含む分散液は、前述したように構成されているので、このような低温短時間での焼成工程によっても、分散媒や溶媒は揮発すると共に、銀粒子の焼結が進行する。その結果、例えば１０μｍ以下とりわけ５μｍ以下の比較的薄膜で小さい体積抵抗率を有する銀導電層が形成される。１０μｍ以上の厚膜では分散媒や溶媒を十分飛ばしきる温度と時間が必要になるので、焼成条件は、銀導電層の体積抵抗率との兼ね合いにより決定される。
【００４６】
また、銀ナノ粒子を含む分散液は、低温で焼成可能なので、基板として、ガラス製基板、ポリイミド系フィルムのような耐熱性プラスチック基板の他に、ポリエチレンテレフタレート（ＰＥＴ）フィルム、ポリエチレンナフタレート（ＰＥＮ）フィルムなどのポリエステル系フィルム、ポリカーボネートなどの光学フィルム、ポリプロピレンなどのポリオレフィン系フィルムのような耐熱性の低い汎用プラスチック基板をも好適に用いることができる。また、短時間での焼成は、これら耐熱性の低い汎用プラスチック基板に対する負荷を軽減するし、生産効率を向上させる。
【００４７】
（第１実施形態の作用）
次に、本発明である銀ナノ粒子の製造方法１の作用について説明する。
【００４８】
第１実施形態の銀ナノ粒子の製造方法１は、第１工程において、１−アミノヘキサンと、尿素と、オレイン酸と、を混合した混合液が調製される。また、その混合液にシュウ酸銀が混合されて、１−アミノヘキサンと、シュウ酸銀と、からなる錯化合物（Ｆ）が生成される。また、錯化合物（Ｆ）への転化が完了するとき、系は、余剰の混合液と、錯化合物（Ｆ）の微粒子と、によって構成されるので、スラリーの性状を呈する。
【００４９】
また、銀ナノ粒子の製造方法１の成分は、シュウ酸銀：尿素：１−アミノヘキサン：オレイン酸＝１：２：４：０．０５のモル量比で合成される。
【００５０】
このとき、シュウ酸銀と、１−アミノヘキサンと、のモル量比は、シュウ酸銀：１−アミノヘキサン＝１：４なので、過剰量の１−アミノヘキサンの分子が、より少ないシュウ酸銀の分子の周囲に効率的に配位して、スムーズに錯化合物（Ｆ）が形成される。また、系に尿素が添加されていることによって、１−アミノヘキサンの分子は、シュウ酸銀の分子の周囲により効率的に配位する。
【００５１】
また、銀ナノ粒子の製造方法１は、第２工程において、系に、１−ヘキサノールが添加されて、粘度が低下する。また、１−ヘキサノールは、１−アミノヘキサンに対して、１−アミノヘキサン：１−ヘキサノール＝２：１の重量比で添加される。
【００５２】
銀ナノ粒子の製造方法１は、第３工程において、系全体が１１０℃程度に加熱される。また、加熱によって系の温度が上昇すると、錯化合物（Ｆ）に含まれるシュウ酸銀は分解して、１−アミノヘキサンの存在下で、原子状の銀と、二酸化炭素ガスと、が生成される。また、１−アミノヘキサンの存在下で、分散状態を制御された状態で生成された銀原子同士は、分散状態を制御された状態のまま凝集して、１−アミノヘキサンの保護膜に保護された銀ナノ粒子が生成される。
【００５３】
このとき、第２工程で系に添加された１−ヘキサノールが、系の中の錯化合物（Ｆ）の殆どを溶解させているので、錯化合物（Ｆ）の一部は、系の液中に均一に溶けた溶質となって存在している。そのため、錯化合物（Ｆ）が熱分解する速度は、系の中で均一になって、二酸化炭素ガスの発生速度は制御し易くなる。また、系に固体として存在する錯化合物の粒子の大きさは小さくなると共にその量は減るとともに溶媒の添加に伴う粘度の低下により、系の流動性は大きくなる。また、系の流動性が大きくなることによって、気体が発生してから系の外へ飛び去るまでの時間は短くなるので、系全体の体積はより安定となる。また、系の流動性が大きくなることによって、機械攪拌で系をより均一な状態に保つことが可能となるため、系の反応速度は、より均一に保たれるようになる。また、系の反応速度はより均一に保たれるので、気体の発生するペースはより均一になって、大量製造時の危険性は、より小さくなる。
【００５４】
また、生成物は、少量のメタノールを加えてから遠心分離する操作を数回繰り返されて、１−アミノヘキサンの保護膜に保護された銀ナノ粒子と、余剰の１−アミノヘキサンと、オレイン酸と、からなる銀ナノ粒子分散液と１−ヘキサノールとは分離される。また、極性の高い成分である尿素と、合成中に発生した不純物のうち極性の高い分子と、はメタノールに溶けて除去される。
【００５５】
（銀焼成膜の体積低効率）
銀ナノ粒子を含む分散液をキャスト法にてガラス基板上に塗布して塗膜を形成し、予め１００℃に加熱しておいた送風乾燥炉に６０分間投入して焼成し、銀焼成膜を形成した。なお、銀ナノ粒子を含む分散液を塗布する厚さは、銀焼成膜の厚さが３．８μｍとなるようにした。また、得られた銀焼成膜の比抵抗値は、ロレスタＥＰ（ＭＣＰ−Ｔ３６０、ＰＳＰプローブ、三菱化学）を用いて４端子法により測定した。また、１０回繰り返した測定の平均値を、測定の結果とした。得られた銀焼成膜の比抵抗値は、２．８８Ｅ−０５Ω・ｃｍであった。
【００５６】
このように上記実施形態の銀ナノ粒子の製造方法１は、加熱により分解して金属銀を生成しうる銀化合物と、アルキルアミンと、分子内に炭素原子とヘテロ原子との多重結合またはヘテロ原子同士の多重結合の少なくとも一方を含む化合物と、に由来する錯化合物を生成させる第１工程と、沸点が摂氏１００度以上であって錯化合物の一部を溶解可能な溶媒を加えることで錯化合物を含む反応系の粘度を低下させる第２工程と、反応系を加熱して錯化合物を加熱分解して、アルキルアミンを含む保護膜で被覆された銀ナノ粒子を生成する第３工程と、を含むので、加熱時に気体の発生するペースが制御されて、大量製造するときの安全性が向上する。
【００５７】
また、溶媒がアルコールなので、メタノール等の一般有機溶媒を使用した精製プロセスによって、生成物から除去できる。
【００５８】
また、溶媒が１−ヘキサノールなので、粘度の比較的小さい１−ヘキサノール（５．２ｃＰ／２０℃）を添加することによって反応系の流動性は阻害されることがなく、機械攪拌によって系を均一な状態に保つことはより容易になる。
【００５９】
また、銀化合物がシュウ酸銀であるので、第３工程で発生するガスの成分は二酸化炭素となって、銀ナノ粒子の製造方法１の危険性は小さくなる。また、二酸化炭素を回収しさえすれば、本製造方法は環境に付加を掛ける虞は無くなる。
【００６０】
また、アルキルアミン（Ｂ）と、添加溶媒（Ｅ）と、の体積比が４：１．５〜１：１であるので、反応系の中に固体として存在する錯化合物の量は適切に制御されて、ガスの発生するペースは適切に制御されると共に、反応系の反応速度が遅くなる虞は小さくなる。
【００６１】
なお、本発明は上記実施形態に限定されるものではなく、例えば次のように変形して実施することができ、これらの実施形態も本発明の技術的範囲に属する。
【００６２】
上記実施形態では、第２工程は、第１工程と第３工程との間に設けられた構成となっていたが、第２工程は、第１工程の前に実施されてもよい。このことによれば、予め系に添加された添加溶媒（Ｅ）が、第１工程で生成される錯化合物（Ｆ）を溶かすので、系の中に固体は発生しない。そのため、機械攪拌等の手段を併用することによって第１工程の系の状態をより均一に保つことが可能となって、第１工程で生成される錯化合物（Ｆ）の組成はより均一になるので、錯化合物（Ｆ）が加熱分解して生成される銀ナノ粒子の性状はより均一になる。
【００６３】
上記実施形態では、添加溶媒（Ｅ）にアルコールを用いた構成になっていたが、添加溶媒（Ｅ）は錯化合物（Ｆ）の一部を溶かして、錯化合物（Ｆ）の固体表面の量を減らし、洗浄溶媒（メタノール）に溶解可能な溶媒であればよく、アルコールに限るものではない。
【００６４】
上記実施形態では、反応系に還元剤を用いない構成で銀ナノ粒子を合成したが、錯化合物（Ｆ）の生成、及び、錯化合物（Ｆ）の加熱分解を阻害しない分量の還元剤を添加する構成であってもよい。
【００６５】
その他、本発明は要旨を逸脱しない範囲で種々変更して実施することができる。
【図１】
2016132825.tif 000003